(57)【要約】本発明の多層プリント配線板は、第１層間樹脂絶縁層と、上記第１層間樹脂絶縁層上に形成されている第１導体回路と、上記第１層間樹脂絶縁層と上記第１導体回路との上に形成され、上記第１導体回路に到達する開口部を有する第２層間樹脂絶縁層と、上記第２層間樹脂絶縁層上に形成されている第２導体回路と、上記開口部内に形成され、上記第１導体回路と上記第２導体回路とを接続するビア導体とを備える多層プリント配線板であって、上記第１導体回路の表面に、Ｓｎ、Ｎｉ、Ｚｎ、Ｃｏ、Ｔｉ、Ｐｄ、Ａｇ、Ｐｔ及びＡｕのうちの少なくとも１種の金属を含む金属層が形成され、上記金属層上に、カップリング剤からなる被膜が形成され、上記ビア導体の底部の少なくとも一部が、上記第１導体回路と直接接続されていることを特徴とする。
2010038531.tif 000002
【特許請求の範囲】
【請求項１】
第１層間樹脂絶縁層と、
前記第１層間樹脂絶縁層上に形成されている第１導体回路と、
前記第１層間樹脂絶縁層と前記第１導体回路との上に形成され、前記第１導体回路に到達する開口部を有する第２層間樹脂絶縁層と、
前記第２層間樹脂絶縁層上に形成されている第２導体回路と、
前記開口部内に形成され、前記第１導体回路と前記第２導体回路とを接続するビア導体と
を備える多層プリント配線板であって、
前記第１導体回路の表面に、Ｓｎ、Ｎｉ、Ｚｎ、Ｃｏ、Ｔｉ、Ｐｄ、Ａｇ、Ｐｔ及びＡｕのうちの少なくとも１種の金属を含む金属層が形成され、
前記金属層上に、カップリング剤からなる被膜が形成され、
前記ビア導体の底部の少なくとも一部が、前記第１導体回路と直接接続されている
ことを特徴とする多層プリント配線板。
【請求項２】
前記ビア導体の底部の全体が、前記第１導体回路と直接接続されている請求項１に記載の多層プリント配線板。
【請求項３】
前記第１導体回路は、前記第１層間樹脂絶縁層上に形成された無電解めっき膜と、前記無電解めっき膜上に形成された電解めっき膜とからなり、
前記ビア導体は、前記開口部の内壁面及び前記開口部の底面を構成する前記第１導体回路の表面に形成された無電解めっき膜と、前記無電解めっき膜上に形成された電解めっき膜とからなる請求項１又は２に記載の多層プリント配線板。
【請求項４】
前記第１導体回路を構成する電解めっき膜と、前記ビア導体を構成する無電解めっき膜とが、銅からなる請求項３に記載の多層プリント配線板。
【請求項５】
前記金属層を構成する金属として、その酸化物の等電点が５以下の金属を含む請求項１〜４のいずれかに記載の多層プリント配線板。
【請求項６】
前記金属層は、Ｓｎを含む金属層である請求項１〜５のいずれかに記載の多層プリント配線板。
【請求項７】
前記第一導体回路の表面は、実質的に平坦である請求項１〜６のいずれかに記載の多層プリント配線板。
【請求項８】
第１層間樹脂絶縁層を形成する工程と、
前記第１層間樹脂絶縁層上に第１導体回路を形成する工程と、
前記第１導体回路の表面の少なくとも一部に、Ｓｎ、Ｎｉ、Ｚｎ、Ｃｏ、Ｔｉ、Ｐｄ、Ａｇ、Ｐｔ及びＡｕのうちの少なくとも１種の金属を含む金属層を形成する工程と、
前記金属層上に、カップリング剤からなる被膜を形成する工程と、
前記第１層間樹脂絶縁層と、前記第１導体回路との上に、第２層間樹脂絶縁層を形成する工程と、
前記第２層間樹脂絶縁層を貫通する開口部を形成する工程と、
前記開口部から露出する前記金属層を除去する工程と、
前記第２層間樹脂絶縁層上に第２導体回路を形成する工程と、
前記開口部に、前記第１導体回路と前記第２導体回路とを接続するビア導体を形成する工程とを備える
ことを特徴とする多層プリント配線板の製造方法。
【請求項９】
前記開口部から露出する前記金属層を、過マンガン酸水溶液を用いて除去する請求項８に記載の多層プリント配線板の製造方法。
【請求項１０】
前記開口部を形成することにより生じる樹脂残渣の除去と、前記開口部の下に位置する前記金属層の除去とを、同時に行う請求項８又は９に記載の多層プリント配線板の製造方法。
【請求項１１】
前記金属層を形成する工程において、前記第１導体回路の露出している面全体にＳｎめっきにより前記金属層を形成する請求項８〜１０のいずれかに記載の多層プリント配線板の製造方法。
【請求項１２】
前記第２導体回路を形成する工程と前記ビア導体を形成する工程とを同時に行う請求項８〜１１のいずれかに記載の多層プリント配線板の製造方法。
【発明の詳細な説明】
【技術分野】
【０００１】
本発明は、多層プリント配線板、及び、多層プリント配線板の製造方法に関する。
【背景技術】
【０００２】
多層プリント配線板としては、銅からなる導体回路と層間樹脂絶縁層とが交互に積層された多層プリント配線板が提案されている。
ここで、導体回路の材質の銅は、層間樹脂絶縁層との密着性があまり良好ではないため、両者の密着性を向上させるために、例えば、銅からなる導体回路の表面に凹凸（粗化面）を設け、アンカー効果により両者の密着性を向上させる方法が提案されている。
また、銅からなる導体回路の表面に、銅とスズとの合金からなる金属膜を形成することにより、導体回路と層間樹脂絶縁層との密着性を向上させる方法も提案されている（例えば、特許文献１参照）。
【先行技術文献】
【特許文献】
【０００３】
【特許文献１】特開２０００−３４０９４８号公報
【発明の概要】
【発明が解決しようとする課題】
【０００４】
導体回路の表面に凹凸を設けた場合には、例えば、１ＧＨｚを超える高周波信号を伝送すると、表皮効果により伝送損失が大きくなってしまうおそれがあった。
また、銅からなる導体回路と層間樹脂絶縁層とが交互に積層された多層プリント配線板では、層間樹脂絶縁層を挟んだ導体回路間がビア導体を介して接続されることとなる。
そのため、導体回路の表面の全体に、銅スズ合金の金属膜等が形成されていると、下層の導体回路と、その上に形成されるビア導体とは、異種金属を介して接続されることとなる。
そして、下層の導体回路とビア導体との接続部とに異種金属が存在していると、抵抗が増大し、これが信号遅延の要因となったり、導体回路とビア導体との間で剥離が発生したりする原因となることがあった。
【課題を解決するための手段】
【０００５】
本発明者らは鋭意検討を行った結果、導体回路の表面に所定の金属膜を形成するとともに、この金属膜上にカップリング剤からなる被膜を形成し、さらに、ビア導体の底部の少なくとも一部と、導体回路と直接接続することにより、導体回路と層間樹脂絶縁層との密着性を確保しつつ、導体回路とビア導体との間の電気特性を維持することができることを見出し、本発明の多層プリント配線板及びその製造方法を完成した。【０００６】
即ち、本発明の多層プリント配線板は、
第１層間樹脂絶縁層と、
上記第１層間樹脂絶縁層上に形成されている第１導体回路と、
上記第１層間樹脂絶縁層と上記第１導体回路との上に形成され、上記第１導体回路に到達する開口部を有する第２層間樹脂絶縁層と、
上記第２層間樹脂絶縁層上に形成されている第２導体回路と、
上記開口部内に形成され、上記第１導体回路と上記第２導体回路とを接続するビア導体と
を備える多層プリント配線板であって、
上記第１導体回路の表面に、Ｓｎ、Ｎｉ、Ｚｎ、Ｃｏ、Ｔｉ、Ｐｄ、Ａｇ、Ｐｔ及びＡｕのうちの少なくとも１種の金属を含む金属層が形成され、
上記金属層上に、カップリング剤からなる被膜が形成され、
上記ビア導体の底部の少なくとも一部が、上記第１導体回路と直接接続されている
ことを特徴とする。【０００７】
また、本発明の多層プリント配線板の製造方法は、
第１層間樹脂絶縁層を形成する工程と、
上記第１層間樹脂絶縁層上に第１導体回路を形成する工程と、
上記第１導体回路の表面の少なくとも一部に、Ｓｎ、Ｎｉ、Ｚｎ、Ｃｏ、Ｔｉ、Ｐｄ、Ａｇ、Ｐｔ及びＡｕのうちの少なくとも１種の金属を含む金属層を形成する工程と、
上記金属層上に、カップリング剤からなる被膜を形成する工程と、
上記第１層間樹脂絶縁層と、上記第１導体回路との上に、第２層間樹脂絶縁層を形成する工程と、
上記第２層間樹脂絶縁層を貫通する開口部を形成する工程と、
上記開口部から露出する上記金属層とを除去する工程と、
上記第２層間樹脂絶縁層上に第２導体回路を形成する工程と、
上記開口部に、上記第１導体回路と上記第２導体回路とを接続するビア導体を形成する工程とを備える
ことを特徴とする。
【発明の効果】
【０００８】
本発明の多層プリント配線板では、第１導体回路の表面に、Ｓｎ、Ｎｉ、Ｚｎ、Ｃｏ、Ｔｉ、Ｐｄ、Ａｇ、Ｐｔ及びＡｕのうちの少なくとも１種の金属を含む金属層が形成され、さらに、この金属層上に、カップリング剤からなる被膜が形成されているため、導体回路と層間樹脂絶縁層との密着性に優れる。
また、ビア導体の底部の少なくとも一部が、第１導体回路と直接接続されているため、第１導体回路とビア導体との間の密着性に優れる。さらに、第１導体回路とビア導体との間の電気抵抗が小さく電気特性に優れる。【０００９】
また、本発明の多層プリント配線板の製造方法では、第１導体回路の表面の一部に、Ｓｎ、Ｎｉ、Ｚｎ、Ｃｏ、Ｔｉ、Ｐｄ、Ａｇ、Ｐｔ及びＡｕのうちの少なくとも１種の金属を含む金属層を形成し、この金属層上にカップリング剤からなる被膜を形成する。また、ビア導体を形成する際には、層間樹脂絶縁層に開口部を形成し、これにより露出する被膜及びその下の金属層を除去した後、ビア導体を形成する。
そのため、導体回路と層間樹脂絶縁層との密着性に優れるとともに、第１導体回路とビア導体との間の密着性にも優れる多層プリント配線板を製造することができる。
【図面の簡単な説明】
【００１０】
【図１】図１Ａは、第一実施形態の多層プリント配線板を模式的に示す断面図である。図１Ｂは、図１Ａに示した多層プリント配線板の領域ａを示す部分拡大断面図である。
【図２】図２Ａ〜図２Ｈは、第一実施形態の多層プリント配線板の製造方法を模式的に示す断面図である。
【図３】図３Ａ〜図３Ｄは、第一実施形態の多層プリント配線板の製造方法を模式的に示す断面図である。
【図４】図４Ａ〜図４Ｅは、第一実施形態の多層プリント配線板の製造方法を模式的に示す断面図である。
【図５】図５Ａ〜図５Ｄは、第一実施形態の多層プリント配線板の製造方法を模式的に示す断面図である。
【図６】図６は、第二実施形態の多層プリント配線板を模式的に示す断面図である。
【図７】図７Ａ〜図７Ｆは、第二実施形態の多層プリント配線板の製造方法を模式的に示す断面図である。
【図８】図８Ａ〜図８Ｅは、第二実施形態の多層プリント配線板の製造方法を模式的に示す断面図である。
【図９】図９Ａ〜図９Ｅは、第二実施形態の多層プリント配線板の製造方法を模式的に示す断面図である。
【図１０】図１０Ａ〜図１０Ｃは、第二実施形態の多層プリント配線板の製造方法を模式的に示す断面図である。
【図１１】図１１Ａ、図１１Ｂは、第二実施形態の多層プリント配線板の製造方法を模式的に示す断面図である。
【発明を実施するための形態】
【００１１】
以下、本発明の実施形態を説明する。
（第一実施形態）
ここでは、第一実施形態の多層プリント配線板及びその製造方法を説明する。
【００１２】
図１Ａは、第一実施形態の多層プリント配線板を模式的に示す断面図であり、図１Ｂは、図１Ａに示した多層プリント配線板の領域ａを示す部分拡大断面図である。
図１Ａ及び図１Ｂに示す第一実施形態の多層プリント配線板１０では、絶縁性基板１１の両面に導体回路１４と層間樹脂絶縁層１２とが交互に形成され、絶縁性基板１１を挟んだ導体回路１４間は、スルーホール導体１９により電気的に接続されている。
また、層間樹脂絶縁層１２を挟んだ導体回路１４間は、ビア導体１７を介して電気的に接続されている。
また、スルーホール導体１９の内部には樹脂充填材層２０が形成されている。そして、樹脂充填材層２０を覆う導体回路３０が形成されている。
多層プリント配線板１０の最外層には、ソルダーレジスト層２４が形成されている。このソルダーレジスト層２４には、最外層の導体回路１４ａの表面に到達する開口部が形成されている。そして、この開口部の底部の導体回路１４ａ上には、保護層３１、３２を介して半田バンプ２７が形成されている。
ここで、多層プリント配線板１０の内層に位置する導体回路１４（内層導体回路）の表面には、Ｓｎを含む金属層が形成され、さらに金属層上にはシランカップリング剤からなる被膜が形成されている（以下、このような金属層とこの金属層上の被膜とを併せて導体回路被覆層ともいい、図１Ａ及び図１Ｂでは、導体回路被覆層１５と示す）。
なお、本明細書において、最外層の導体回路とは、最外層の層間樹脂絶縁層上に形成された導体回路をいう。また、内層導体回路とは、最外層の導体回路以外の導体回路をいう。
【００１３】
また、図１Ｂに示すように、層間樹脂絶縁層１２上に形成された内層に位置する導体回路１４は、無電解銅めっき膜２２と無電解銅めっき膜２２上の電解銅めっき膜２３とからなり、さらにその表面の一部（導体回路１４の側面、及び、導体回路１４の上面のうち、ビア導体１７の底部１７ａと接する部分以外の部分）に、Ｓｎを含む金属層とこの金属層上に形成されたカップリング剤からなる被膜とが形成されている。
また、導体回路１４上には、ビア導体１７が形成されており、このビア導体１７の底部は、導体回路１４を構成する電解銅めっき膜２３と直接接続されている。即ち、導体回路１４の上面のうち、ビア導体１７の底部と接続されることとなる部分には、金属層及び被膜が存在していないこととなる。
なお、ビア導体１７と接続されている部分を除く導体回路の上面、及び導体回路の側面には、金属層及び被膜が形成されている。
【００１４】
本発明の実施形態に係る多層プリント配線板において、多層プリント配線板を構成するビア導体の断面形状は、テーパー形状である（例えば、図１Ａ及び図１Ｂ参照）。そして、本明細書案では、上記ビア導体について、テーパー形状により幅の狭くなっている側をビア導体の底部ということとする。
また、本明細書においては、実際の上下方向とは無関係に、導体回路のビア導体の底部と接する面を「導体回路の上面」という。
【００１５】
このように、内層に位置する導体回路１４の表面の所定の部分にＳｎを含む金属層が形成され、さらに、この金属層上にシランカップリング剤からなる被膜が形成されていると、導体回路１４と層間樹脂絶縁層１２とが、金属層及び被膜を介して、強固に密着されることとなる。
これについて、もう少し詳しく説明する。
【００１６】
図１Ａ、図１Ｂに示した多層プリント配線板１０において、導体回路１４の表面に形成されたＳｎを含む金属層は、ＳｎとＣｕとが混在する金属層である。詳細には、この金属層は、Ｃｕ６Ｓｎ５及びＣｕ３Ｓｎを含んでいる。そして、金属層を形成した際には、その表面に水酸基が付着していると推測される。このように、金属層の表面に水酸基が付着していると、脱水反応により、シランカップリング剤と容易に反応し、金属層とシランカップリング剤からなる被膜とが強固に結合することとなる。
さらに、上記シランカップリング剤が、層間樹脂絶縁層１２中の樹脂成分と反応することにより両者が化学的に結合し、被膜と層間樹脂絶縁層１２とが強固に結合することとなる。
その結果、導体回路１４とその導体回路１４を覆う層間樹脂絶縁層１２とが、金属層及び被膜を介して、強固に密着されることとなる。
【００１７】
このように、本願発明の実施形態において、導体回路の表面に形成される金属層は、Ｓｎを含む金属層であることが望ましい。
この理由は以下のように推測される。
即ち、Ｓｎを含む金属層は、通常、導体回路を構成する材料であるＣｕに比べて表面に水酸基を付着させるのに適しているからであり、水酸基が付着していると、カップリング剤と結合しやすいからである。
そして、Ｓｎからなる層がＣｕからなる層よりも表面に水酸基を付着させやすい理由は、Ｓｎの酸化物（ＳｎＯ２）の等電点が４．３で、Ｃｕの酸化物（ＣｕＯ）の等電点である９．５よりも小さいからであると考えられる。
なお、一般に、等電点の小さい金属酸化物のほうが、その表面に水酸基を付与しやすい傾向にある。この点から、本発明の実施形態に係る多層プリント配線板では、金属層を構成する金属として、その酸化物の等電点が５以下の金属を含むことが望ましいと考えられる。
【００１８】
なお、本実施形態の多層プリント配線板では、後の製造方法でも説明しているが、銅からなる導体回路に、スズ置換めっきを施すことにより金属層を形成している。
そして、上記金属層には、ＳｎとＣｕとが混在している。さらには、金属層を形成する際には、不回避的にＳｎ及びＣｕの一部が酸化され、金属層にＳｎＯ２及びＣｕＯが含まれると推測される。
【００１９】
また、多層プリント配線板１０では、内層に位置する導体回路１４の上面とビア導体１７の底部の全体とが直接接続されている。即ち、導体回路１４とビア導体１７との間に金属層や被膜が介在していない。
このように、導体回路１４とビア導体１７との間に金属層や被膜が介在していないと、導体回路１４とビア導体１７とが同一金属（通常、銅）で形成されている場合に、両者の間に異種金属が介在していないため、両者の接続性（密着性）及び電気特性が優れたものとなる。
さらに、多層プリント配線板１０では、導体回路１４の表面が粗化されておらず実質的に平坦であり、そのため、信号遅延が発生しにくくなる。
【００２０】
次に、第一実施形態の多層プリント配線板の製造方法を工程順に説明する。
（１）絶縁性基板１１を出発材料とし、まず、絶縁性基板１１上に導体回路１４を形成する（図２Ａ〜図２Ｆ参照）。
上記絶縁性基板としては特に限定されず、例えば、ガラスエポキシ基板、ビスマレイミド−トリアジン（ＢＴ）樹脂基板、銅張積層板、ＲＣＣ基板等の樹脂基板、窒化アルミニウム基板等のセラミック基板、シリコン基板等が挙げられる。
上記導体回路は、例えば、上記絶縁性基板の表面に無電解銅めっき処理を施し、続いて電解銅めっき処理を施す等により銅からなるベタの導体層を形成した後、エッチング処理を施すことにより形成することができる。
この工程では、絶縁性基板１１を挟んだ導体回路１４間を接続するためのスルーホール導体１９を形成してもよい。また、導体回路を形成した後には、必要に応じて、導体回路の表面をエッチング処理等により粗化面としてもよい。
【００２１】
（２）次に、導体回路１４の露出している面全体（上面及び側面）にＳｎを含む金属層を形成する。Ｓｎを含む金属層を形成する方法としては、例えば、置換スズめっき法、無電解スズめっき法、電解スズめっき法、溶融スズ浸漬法等が挙げられる。それらの中でも、めっき膜の厚さの制御が容易といった観点から、置換スズめっき法が好ましい。この置換スズめっき法に用いられるめっき液としては、例えば、ホウフッ化スズとチオ尿素の混合液等が挙げられる。そして、銅からなる導体回路に置換スズめっき法を行った場合、導体回路の表面には、表層側から順に、Ｓｎからなる層（以下、Ｓｎ層ともいう）、及びＳｎとＣｕとが混在する層（以下、ＳｎＣｕ層ともいう）が形成される。
また、このような方法で金属層を形成した後には、必要に応じて、ＳｎＣｕ層が露出するように、Ｓｎ層をエッチングにより除去してもよい。これにより得られるＳｎＣｕ層が金属層を構成する。なお、Ｓｎ層を除去する工程は任意である。
【００２２】
また、上述した方法で形成した金属層の表面には水酸基が付与される。なお、Ｓｎを含む金属層に水酸基が付与されやすい理由は上述したとおりである。また、上記水酸基は、特別な処理を施さなくても、金属層表面に水分子が吸着することで付与されることとなるが、積極的に金属層の表面に水酸基を付与する処理を施してもよい。
金属層の表面に水酸基を付与する方法としては、例えば、第１の方法として、金属アルコキシドで導体回路の表面を処理する方法が挙げられる。上記金属アルコキシドとしてはナトリウムメトキシド（ＣＨ３ＯＮａ）、ナトリウムエトキシド（Ｃ２Ｈ５ＯＮａ）、リチウムエトキシド（Ｃ２Ｈ５ＯＬｉ）等が挙げられる。これら金属アルコキシドの溶液にプリント配線板を浸漬したり、導体回路の表面にこの溶液をスプレーしたりすることにより水酸基を付与することができる。 
また、例えば、第２の方法として、アルカリによって導体回路の表面を処理する方法が挙げられる。
上記アルカリとしては、例えば、水酸化ナトリウムや水酸化カリウム、ナトリウムメトキサイド等が挙げられる。これらのアルカリの溶液にプリント配線板を浸漬したり、導体回路の表面にアルカリ溶液をスプレーしたりすることにより水酸基を付与することができる。
さらに、例えば、第３の方法として、導体回路に対して加湿処理、又は、水蒸気処理する方法等が挙げられる。
【００２３】
（３）次に、上記金属層の上にシランカップリング剤からなる被膜を形成する（図２Ｇ参照、なお、図２Ｇでは、金属層とシランカップリング剤からなる被膜とを併せて、導体回路被覆層１５と示す）。
ここで、被膜の形成は、例えば、シランカップリング剤を含む溶液を導体回路表面にスプレー塗布し、その後、乾燥処理を行えばよい。なお、後述する層間樹脂絶縁層と、シランカップリング剤との組み合わせは、加熱により層間樹脂絶縁層中の官能基とシランカップリング剤の官能基とが化学反応するように選択することが好ましい。 例えば、層間樹脂絶縁層中にエポキシ基が含まれる場合には、シランカップリング剤としてアミノ官能性シランを選択すると、双方の密着性がより顕著に得られる。 
これは、層間樹脂絶縁層を形成する際の加熱により、エポキシ基とアミノ基とが容易に強固な化学結合を形成し、この結合が熱や水分に対して極めて安定であることに起因するものと考えられる。 
【００２４】
（４）次に、導体回路１４を形成した絶縁性基板１１上に、層間樹脂絶縁層１２を形成し、この層間樹脂絶縁層１２に、導体回路１４上の被膜に到達する開口部１６を形成し、さらに、上記被膜及び上記被膜の下に位置する金属層（導体回路被覆層１５）を除去する（図２Ｈ及び図３Ａ参照）。
上記層間樹脂絶縁層は、熱硬化性樹脂、感光性樹脂、熱硬化性樹脂の一部に感光性基が付与された樹脂や、これらと熱可塑性樹脂とを含む樹脂複合体等を用いて形成すればよい。
具体的には、まず、未硬化の樹脂をロールコータ、カーテンコータ等により塗布したり、樹脂フィルムを熱圧着したりすることにより樹脂層を形成する。その後、必要に応じて、硬化処理を施すとともに、レーザ処理や露光現像処理により上記開口部を形成する。
また、上記熱可塑性樹脂からなる樹脂層は、フィルム状に成形した樹脂成形体を熱圧着することにより形成すればよい。
【００２５】
また、上記金属層を除去する方法としては、例えば、過マンガン酸水溶液を用いる方法等が挙げられる。過マンガン酸水溶液を用いることにより、Ｓｎを含む金属層を確実に除去することができる。さらに、過マンガン酸水溶液を用いた場合には、層間樹脂絶縁層に形成した開口部に残る樹脂残査を除去するデスミア処理と同時に、上記金属層の除去を行うことができる。なお、上記層間樹脂絶縁層に開口部を形成する方法として、レーザ処理を採用した場合においては、過マンガン酸水溶液を用いることで、層間樹脂絶縁層に形成した開口部に残る樹脂残査を除去するデスミア処理と同時に、上記金属層の除去を行うことができる。
【００２６】
また、本工程では、レーザ処理や露光現像処理等により層間樹脂絶縁層に開口部を形成する際、及び／又は、過マンガン酸水溶液を用いる方法等により金属層を除去する際に、本工程で除去される金属層上の被膜も除去にされることとなる。
【００２７】
（５）次に、層間樹脂絶縁層１２の表面（開口部１６の壁面を含む）に無電解銅めっき膜２２を形成する（図３Ｂ参照）。
ここで、上記無電解銅めっき膜の厚さは、０．１〜０．３μｍが望ましい。
【００２８】
（６）次に、無電解銅めっき膜２２上にめっきレジスト１３を形成する（図３Ｃ参照）。
上記めっきレジストは、導体回路及びビア導体を形成しない部分に形成する。
上記めっきレジストを形成する方法は特に限定されず、例えば、感光性ドライフィルムを張り付けた後、露光現像処理を施すことにより形成することができる。
【００２９】
（７）次に、無電解銅めっき膜２２上のめっきレジスト非形成部に電解銅めっき膜２３を形成する（図３Ｄ参照）。
ここで、上記電解銅めっき層の厚さは５〜２０μｍが望ましい。
【００３０】
（８）その後、層間樹脂絶縁層１２上のめっきレジスト１３を剥離する。
上記めっきレジストの剥離は、例えば、アルカリ水溶液等を用いて行えばよい。
【００３１】
（９）次に、めっきレジスト１３を剥離することにより露出した無電解銅めっき膜２２を除去する（図４Ａ参照）。
ここで、上記無電解銅めっき膜の除去は、例えば、エッチング液を用いて行えばよい。不要な無電解銅めっき膜（電解めっき膜間に存在する無電解銅めっき膜）を確実に除去することができるからである。
【００３２】
このような（５）〜（９）の工程を行うことにより、層間樹脂絶縁層上に導体回路を形成するとともに、同時にこの導体回路と絶縁性基板上の導体回路とを接続するビア導体を形成することができる。そのため、導体回路とビア導体とを効率よく形成できる。
そして、層間樹脂絶縁層に開口部を形成した後に被膜及び金属層を除去することで、絶縁性基板上の導体回路とビア導体との接続が同種金属同士（銅同士）の接続となる。
また、上記導体回路を形成した後、必要に応じて、層間樹脂絶縁層上の触媒を酸や酸化剤を用いて除去してもよい。電気特性の低下を防止することができるからである。
なお、上記（１）〜（７）の工程では、絶縁性基板１１が請求項１や請求項９に記載する第１層間樹脂絶縁層に該当する。
【００３３】
（１０）さらに、必要に応じて、上記（２）〜（９）の工程を繰り返すことにより、層間樹脂絶縁層と導体回路とをさらに形成すると同時に、ビア導体を形成してもよい（図４Ｂ〜図５Ａ参照）。
即ち、層間樹脂絶縁層１２と導体回路１４とが交互に積層されたビルドアップ層を、さらに積層してもよい。
なお、この（１０）の工程を行う場合、上記（４）の工程で形成した層間樹脂絶縁層が請求項１や請求項９に記載する第１層間樹脂絶縁層に該当し、上記（１０）の工程で形成する層間樹脂絶縁層が、請求項１や請求項９に記載する第２層間樹脂絶縁層に該当する。
【００３４】
（１１）最後に、ソルダーレジスト層２４と半田バンプ２７との形成を行い、多層プリント配線板１０を完成する（図５Ｂ〜図５Ｄ参照）。
具体的には、最上層の導体回路を含む層間樹脂絶縁層上に、ロールコータ法等によりソルダーレジスト組成物を塗布し、必要に応じて硬化処理等を行うとともに、レーザ処理、露光現像処理等による開口処理を行うことにより、ソルダーレジスト層を形成する。その後、ソルダーレジスト層の開口部分に半田バンプを形成する。
また、この工程では、ソルダーレジスト層に開口を形成した後、開口部から露出した導体回路（半田パッド）を保護する保護層を形成する。上記保護層は１層であってもよいし、２層以上であってもよい。また、上記保護層の材質としては、金、ニッケル、パラジウムや、これらの複合体等が挙げられる。
【００３５】
以下、第一実施形態の多層プリント配線板及び多層プリント配線板の製造方法の作用効果について列挙する。
（１）第一実施形態の多層プリント配線板では、第１導体回路の表面に金属層が形成され、さらに、この金属層上にシランカップリング剤からなる被膜が形成されている。そのため、導体回路と層間樹脂絶縁層とが金属層及び被膜を介して、強固に接着されることとなる。
これと同時に、導体回路とこの導体回路に接続しているビア導体の底部とは直接接続されている。即ち、導体回路とビア導体との間には金属層がほとんど存在しない。このように、導体回路とビア導体とを直接接続することで、導体回路とビア導体との間での接続信頼性を高めることができる。さらに、両者間の電気抵抗を低減することが可能になる。
なお、導体回路とビア導体との間での電気抵抗を小さくするとともに、導体回路とビア導体との密着性を高めるためには、上記ビア導体の底部の全体が、その下の導体回路と直接接続されていることが望ましい。即ち、導体回路とビア導体との間には金属層が一切存在しないことが望ましい。
【００３６】
（２）第一実施形態の多層プリント配線板では、上記金属層として、Ｓｎを含む金属層が形成されているため、金属層及びカップリング剤を介しての、導体回路と層間樹脂絶縁層との密着性が高められることとなる。この理由は、既に説明したとおりである。
【００３７】
（３）第一実施形態の多層プリント配線板では、導体回路を構成する電解めっき膜と、その上に形成されるビア導体を構成する無電解めっき膜は、ともに銅からなる。
そのため、導体回路とビア導体との同士の接続が、同種金属同士の接続となり、導体回路とビア導体との間の電気抵抗が小さいため、上記多層プリント配線板は電気特性に優れる。即ち、導体回路と層間樹脂絶縁層との密着性を確保しつつ、優れた電気特性も確保することができる。
【００３８】
（４）第一実施形態の多層プリント配線板では、導体回路の表面は粗化されておらず実質的に平坦である。そのため、表皮効果に起因しての信号遅延が生じにくく、電気特性に優れる。
【００３９】
（５）第一実施形態の多層プリント配線板の製造方法では、第一実施形態の多層プリント配線板を好適に製造することができる。
そして、第一実施形態の多層プリント配線板では、Ｓｎを含む金属層の除去を過マンガン酸水溶液を用いて行っているため、層間樹脂絶縁層に形成した開口部の底部の金属層を確実に除去することができる。
また、上記過マンガン酸水溶液を用いることにより、層間樹脂絶縁層に開口部を形成した際の樹脂残査を除去するデスミア処理と金属層（ＳｎＣｕ層）の除去とを同時に行うことができる。
【００４０】
（６）第一実施形態の多層プリント配線板の製造方法では、層間樹脂絶縁層上の導体回路と、この層間樹脂絶縁層を貫通するビア導体とを同時に形成している。これによれば、プロセスの簡略化を図ることができる。
【００４１】
以下に実施例を掲げて、第一実施形態について、さらに詳しく説明するが、本発明の実施形態はこれら実施例のみに限定されるものではない。
（実施例１）
（Ａ）樹脂充填材の調製
ビスフェノールＦ型エポキシモノマー（油化シェル社製、分子量：３１０、ＹＬ９８３Ｕ）１００重量部、表面にシランカップリング剤がコーティングされた平均粒子径が１．６μｍで、最大粒子の直径が１５μｍ以下のＳｉＯ２球状粒子（アドテック社製、ＣＲＳ  １１０１−ＣＥ）１７０重量部およびレベリング剤（サンノプコ社製  ペレノールＳ４）１．５重量部を容器にとり、攪拌混合することにより、その粘度が２３±１℃で４５〜４９Ｐａ・ｓの樹脂充填材を調製した。なお、硬化剤として、イミダゾール硬化剤（四国化成社製、２Ｅ４ＭＺ−ＣＮ）６．５重量部を用いた。
【００４２】
（Ｂ）多層プリント配線板の製造
（１）図２Ａに示すような、厚さ０．８ｍｍのガラスエポキシ樹脂からなる絶縁性基板１１の両面に１８μｍの銅箔１８がラミネートされている銅張積層板を出発材料とした。
次に、図２Ｂに示すように、この銅張積層板をドリル削孔し、スルーホール導体用の貫通孔２９を形成した。
【００４３】
次に、図２Ｃに示すように、銅箔１８上と貫通孔２９の内壁表面とに無電解銅めっき処理と電解銅めっき処理とを施し、無電解銅めっき膜と無電解銅めっき膜上の電解銅めっき膜とからなるスルーホール導体１９を含む導体層を形成した。
【００４４】
（２）次に、スルーホール導体１９を形成した基板を水洗いし、乾燥した後、ＮａＯＨ（１０ｇ／ｌ）、ＮａＣｌＯ２（４０ｇ／ｌ）、Ｎａ３ＰＯ４（６ｇ／ｌ）を含む水溶液を黒化浴（酸化浴）とする黒化処理、および、ＮａＯＨ（１０ｇ／ｌ）、ＮａＢＨ４（６ｇ／ｌ）を含む水溶液を還元浴とする還元処理を行い、スルーホール導体１９の表面を粗化面（図示せず）とした。
【００４５】
（３）次に、図２Ｄに示すように、スルーホール導体１９の内部に、上記（Ａ）に記載した樹脂充填材を下記の方法で充填した。
即ち、まず、スキージを用いてスルーホール導体１９内に樹脂充填材を押し込んだ後、１００℃、２０分の条件で乾燥させた。続いて、基板の片面を、♯６００のベルト研磨紙（三共理化学社製）を用いたベルトサンダー研磨により、電解銅めっき膜上に樹脂充填材が残らないように研磨し、次いで、上記ベルトサンダー研磨による傷を取り除くためのバフ研磨を行った。このような一連の研磨を基板の他方の面についても同様に行った。
次いで、１００℃で１時間、１２０℃で３時間、１５０℃で１時間、１８０℃で７時間の加熱処理を行って樹脂充填材層２０を形成した。
【００４６】
（４）次に、図２Ｅに示すように、電解銅めっき膜上と樹脂充填材層２０上とに無電解銅めっき膜と電解銅めっき膜とからなる導体層２１を形成した。続いて、図２Ｆに示すように、サブトラクティブ法で絶縁性基板１１上に導体回路１４を形成した。この時、同時に樹脂充填材層２０を覆う導体回路３０も形成した。
【００４７】
（５）次に、導体回路１４を形成した基板を１０％硫酸水溶液に１０秒間浸漬した後、水洗いし、さらに、エアカットで乾燥させた。
【００４８】
（６）次に、ホウフッ化スズ０．１ｍｏｌ／Ｌ及びチオ尿素１ｍｏｌ／Ｌを含有し、ホウフッ酸でｐＨが約１．２になるように調整した置換スズめっき液に、基板を約３０℃、約３０秒の条件で浸漬した後、約３０秒間水洗いした。ついで、エアカットで乾燥させた。
このめっき処理により、導体回路１４の表面にＳｎＣｕ層とＳｎ層とが順次形成された。
そして、ＳｎＣｕ層の厚さが約５〜１０ｎｍであり、Ｓｎ層の厚さが約５０ｎｍであった。
【００４９】
（７）次に、基板を１％硝酸水溶液に１０秒間浸漬した後、２０秒間水洗いした。
この処理により、Ｓｎ層が除去され、ＳｎＣｕ層が露出した。
【００５０】
（８）次に、濃度が１重量％となるように調整したγ−アミノプロピルトリエトキシシラン（信越化学工業社製、ＫＢＥ−９０３）の水溶液を導体回路１４上（ＳｎＣｕ層上）にスプレー塗布した。
続いて、基板を９０〜１２０℃で３０〜１５０秒間乾燥させた後、水洗して余分なシランカップリング剤を除去した。
このような、（５）〜（８）の工程を行うことにより、導体回路１４上にＳｎを含む金属層とシランカップリング剤からなる被膜とを備える導体回路被覆層１５が形成された（図２Ｇ参照）。
【００５１】
（９）次に、図２Ｈに示すように、絶縁性基板１１と導体回路１４、３０との上に、層間樹脂絶縁層形成用フィルム（味の素社製、ＡＢＦ）を用いて層間樹脂絶縁層１２を形成した。
即ち、層間樹脂絶縁層用樹脂フィルムを基板上に、真空度６５Ｐａ、圧力０．４ＭＰａ、温度８０℃、時間６０秒の条件で積層し、その後、１７０℃で３０分間熱硬化させた。
【００５２】
（１０）次に、層間樹脂絶縁層１２にＣＯ２ガスレーザにて、直径約６０μｍの開口部１６を形成した。
この結果、開口部１６の底面にＳｎＣｕ層が露出された。
【００５３】
（１１）次に、開口部１６を形成した基板を、５〜６ｇ／ｌの過マンガン酸を含む８０℃の水溶液に１５分間浸漬した。これにより、ＳｎＣｕ層が除去され、開口部１６の底面に導体回路１４が露出した（図３Ａ参照）。
次に、上記処理を終えた基板を、中和溶液（シプレイ社製）に浸漬してから水洗いした。
【００５４】
次に、工程（１１）が終了した後、開口部の底面をＳＥＭで観察し、露出面の構成元素を分析したところ、Ｓｎのピークは検出されなかった。従って、上記過マンガン酸水溶液を用いた処理により、露出面からＳｎ成分が完全に除去されていると考えられる。
【００５５】
（１２）次に、層間樹脂絶縁層１２の表面（開口部１６の内壁面含む）に、パラジウム触媒（図示せず）を付与した。その後、次亜リン酸ナトリウムを還元剤とする無電解銅めっき水溶液（ＭＦ−３９０、日本マクダーミッド社製）中に、上記パラジウム触媒を付着させた基板を浸漬し、層間樹脂絶縁層１２の表面（開口部１６の内壁面を含む）に厚さ０．１〜０．３μｍの無電解銅めっき膜２２を形成した（図３Ｂ参照）。
なお、無電解銅めっき条件は、７５℃の液温度で４分間とした。
【００５６】
（１３）次に、無電解銅めっき膜２２上に市販の感光性ドライフィルムを張り付け、マスクを載置して、露光・現像処理することにより、厚さ２５μｍのめっきレジスト１３を設けた（図３Ｃ参照）。
【００５７】
（１４）次に、めっきレジスト１３を形成した基板を５０℃の水で洗浄して脱脂し、２５℃の水で水洗後、さらに硫酸で洗浄してから、以下の条件で電解めっきを施し、めっきレジスト１３非形成部に、厚さ２０μｍの電解銅めっき膜２３を形成した（図３Ｄ参照）。
〔電解銅めっき液〕
硫酸                １５０ｇ／Ｌ
硫酸銅              １５０ｇ／Ｌ
塩素イオン          ８ｍｇ／Ｌ
添加剤              ４ｍｌ／Ｌ（奥野製薬工業社製、トップルチナＮＳＶ−１）
０．５ｍｌ／Ｌ（奥野製薬工業社製、トップルチナＮＳＶ−２）
１ｍｌ／Ｌ（奥野製薬工業社製、トップルチナＮＳＶ−３）
〔電解めっき条件〕
電流密度            １Ａ／ｄｍ２
時間                ９０分
温度                ２３℃
【００５８】
（１５）次に、めっきレジスト１３を剥離除去した。続いて、隣接する電解銅めっき膜の間の無電解銅めっき膜２２を硫酸と過酸化水素との混合液でエッチング処理して溶解除去した。これにより、無電解銅めっき膜２２と無電解銅めっき膜上の電解銅めっき膜２３とからなる厚さ１８μｍの導体回路１４と、ビア導体１７とを形成した（図４Ａ参照）。
【００５９】
（１６）次に、上記（５）〜（８）の工程で用いた方法と同様の方法を用いて、層間樹脂絶縁層１２上の導体回路１４（ビア導体１７を含む）上に、Ｓｎを含む金属層とシランカップリング剤からなる被膜とを備える導体回路被覆層１５を形成した（図４Ｂ参照）。
【００６０】
（１７）次に、上記（９）〜（１５）の工程と同様の方法を用いて、層間樹脂絶縁層１２と導体回路１４（ビア導体１７を含む）を形成した（図４Ｃ〜図５Ａ参照）。
【００６１】
（１８）次に、図５Ｂに示すように、最外層の層間樹脂絶縁層１２及び導体回路１４上に、市販のソルダーレジスト組成物を３０μｍの厚さで塗布し、７０℃で２０分間、７０℃で３０分間の条件で乾燥処理を行い、市販のソルダーレジスト組成物の層２４′を形成した。
【００６２】
（１９）次に、図５Ｃに示すように、半田バンプ形成用開口のパターンが描画された厚さ５ｍｍのフォトマスクをソルダーレジスト組成物の層２４′に密着させて１０００ｍＪ／ｃｍ２の紫外線で露光し、ＤＭＴＧ溶液で現像処理し、半田バンプ形成用開口２８を形成した。
さらに、８０℃で１時間、１００℃で１時間、１２０℃で１時間、１５０℃で３時間の条件でそれぞれ加熱処理を行ってソルダーレジスト組成物の層２４′を硬化させ、半田バンプ形成用開口２８を有するソルダーレジスト層２４（２０μｍ厚）を形成した。
【００６３】
（２０）次に、ソルダーレジスト層２４を形成した基板を、塩化ニッケル（２．３×１０−１ｍｏｌ／ｌ）、次亜リン酸ナトリウム（２．８×１０−１ｍｏｌ／ｌ）、クエン酸ナトリウム（１．６×１０−１ｍｏｌ／ｌ）を含むｐＨ＝４．５の無電解ニッケルめっき液に２０分間浸漬して、半田バンプ形成用開口２８に厚さ５μｍのニッケルめっき層（保護層３１）を形成した。さらに、その基板をシアン化金カリウム（７．６×１０−３ｍｏｌ／ｌ）、塩化アンモニウム（１．９×１０−１ｍｏｌ／ｌ）、クエン酸ナトリウム（１．２×１０−１ｍｏｌ／ｌ）、次亜リン酸ナトリウム（１．７×１０−１ｍｏｌ／ｌ）を含む無電解金めっき液に８０℃の条件で７．５分間浸漬して、ニッケルめっき層上に、厚さ０．０３μｍの金めっき層（保護層３２）を形成した。
【００６４】
（２１）次に、ソルダーレジスト層２４に形成した半田バンプ形成用開口２８に半田ペーストを印刷し、２００℃でリフローすることにより、半田バンプ２７を形成し、多層プリント配線板１０を完成した（図５Ｄ参照）。
【００６５】
以下に、Ｓｎを含む金属層に代えて他の金属からなる金属層を用いる実施例について列挙する。
（実施例２）
実施例２においては、実施例１における置換Ｓｎめっきに代えて、無電解Ｎｉめっきを行い、導体回路１４の表面にＮｉ層を形成する。その後、上記（８）〜（２１）の工程を行う。
（実施例３）
実施例３においては、実施例１における置換Ｓｎめっきに代えて、置換Ｐｄめっきを行う。すなわち、導体回路１４を形成した基板を置換Ｐｄめっき浴に所定時間浸漬することによりＰｄ層を形成する。その後、上記（８）〜（２１）の工程を行う。
（実施例４）
実施例４においては、実施例１における置換Ｓｎめっきに代えて、置換Ａｕめっきを行う。すなわち、導体回路１４を形成した基板を置換Ａｕめっき浴に所定時間浸漬することによりＡｕ層を形成する。その後、上記（８）〜（２１）の工程を行う。
（実施例５）
実施例５においては、実施例１における置換Ｓｎめっきに代えて、無電解Ａｇめっきを行い、導体回路１４の表面にＡｇ層を形成する。その後、上記（８）〜（２１）の工程を行う。
（実施例６）
実施例６においては、実施例１における置換Ｓｎめっきに代えて、無電解Ｐｔめっきを行い、導体回路１４の表面にＰｔ層を形成する。その後、上記（８）〜（２１）の工程を行う。
（実施例７）
実施例７においては、実施例１における置換Ｓｎめっきに代えて、Ｚｎめっきを行い、導体回路１４の表面にＺｎ層を形成する。その後、上記（８）〜（２１）の工程を行う。
（実施例８）
実施例８においては、実施例１における置換Ｓｎめっきに代えて、導体回路１４の表面にスパッタリングでＣｏ層を形成する。その後、上記（８）〜（２１）の工程を行う。
（実施例９）
実施例９においては、実施例１における置換Ｓｎめっきに代えて、導体回路１４の表面にスパッタリングでＴｉ層を形成する。その後、上記（８）〜（２１）の工程を行う。
【００６６】
（比較例１）
Ｓｎを含む金属層を形成しなかった以外は、実施例１と同様にして多層プリント配線板を製造した。
従って、比較例１の多層プリント配線板では、導体回路１４と層間樹脂絶縁層１２とが、金属層を介さずにカップリング剤からなる被膜のみを介して接していることとなる。
【００６７】
（比較例２）
シランカップリング剤からなる被膜を形成しなかった以外は、実施例１と同様にして多層プリント配線板を製造した。
従って、比較例１の多層プリント配線板では、導体回路１４の表面にＳｎを含む金属層が形成されて、その金属層と層間樹脂絶縁層１２とがシランカップリング剤を介さずに接していることとなる。
【００６８】
（比較例３）
層間樹脂絶縁層１２に開口部を形成した後、過マンガン酸水溶液を用いた処理（開口部の底面に露出したＳｎを含む金属層を除去する工程）を行わなかった以外は、実施例１と同様にして多層プリント配線板を製造した。
従って、比較例２の多層プリント配線板では、導体回路１４とビア導体１７とがＳｎを含む金属層を介して接続されていることとなる。
【００６９】
実施例１及び比較例１、２の多層プリント配線板の評価
（１）導体回路と層間樹脂絶縁層との密着性の評価
実施例１及び比較例１、２の多層プリント配線板について、下記の方法で初期段階及び加湿試験後におけるピール強度を測定した。その結果を表１に示す。
【００７０】
＜初期段階（加湿試験前）＞
実施例１及び比較例１、２の多層プリント配線板について、それぞれ加湿試験を行う前のピール強度を測定した。このピール強度の測定は、オートグラフＡＧＳ５０Ａ（島津製作所社製）を用い、層間樹脂絶縁層を約１０ｍｍ／ｍｉｎの速度で導体回路から引き剥がして行った。
＜加湿試験後＞
実施例１及び比較例１、２の多層プリント配線板について、それぞれ１２０〜１３０℃、湿度８５％の条件下で１００時間保持した後、上記と同様にピール強度を測定した。
【００７１】
【表１】
2010038531.tif 000003
【００７２】
表１から分かるように、導体回路を形成するＣｕの表面に直接カップリング剤を付与した比較例１においては、良好なピール強度は得られなかった。また、カップリング剤を付与せずにＳｎＣｕ合金が層間樹脂絶縁層に接している比較例２においても、同様に良好なピール強度は得られなかった。これに対し、導体回路の表面にＳｎＣｕ合金を形成してカップリング剤を介して層間樹脂絶縁層を形成している実施例１においては、ＳｎＣｕ合金及びカップリング剤の協働作用により良好なピール強度が得られた。
【００７３】
（２）ビア導体と導体回路との密着性の評価
実施例１及び比較例３の多層プリント配線板について、ビア導体と導体回路との密着性を下記の方法で評価した。即ち、実施例１及び比較例３の多層プリント配線板について、それぞれ５５℃、湿度８５％の条件下で１９時間保持した後、２６０℃まで昇温する操作を２００回繰り返した。その後、多層プリント配線板をクロスカットしてビア導体と導体回路との接続部分を顕微鏡観察した。
その結果、実施例１においては、ビア導体は下の導体回路の表面にしっかりと接続され、導体回路に対するビア導体の剥離は全く観察されなかった。一方、比較例３においては、導体回路に対するビア導体の剥離が観察された。
【００７４】
（第二実施形態）
第二実施形態の多層プリント配線板は、第一実施形態の多層プリント配線板と比較して下記の点で異なる。
即ち、第一実施形態の多層プリント配線板は、スルーホール導体が形成された絶縁性基板を備えているが、第二実施形態の多層プリント配線板では、絶縁性基板を有しておらず、この点で第一実施形態の多層プリント配線板と異なる。
【００７５】
第二実施形態の多層プリント配線板について、図６を参照しながら説明する。
図６は、第二実施形態の多層プリント配線板を模式的に示す断面図である。
図６に示す第二実施形態の多層プリント配線板１１０では、層間樹脂絶縁層１１２（層間樹脂絶縁層１１２ａ、１１２ｂを含む）と導体回路１１４とが積層され、層間樹脂絶縁層１１２を挟んだ導体回路１１４間は、ビア導体１１７を介して電気的に接続されている。
一方の最外層に位置する層間樹脂絶縁層１１２ａ及び部品搭載用パッド１０７上には、ソルダーレジスト層１２４ａが形成されている。部品搭載用パッド１０７上には、半田バンプ１２７ａが形成されている。そして、半田バンプ１２７ａを介して、半導体チップ等の部品が多層プリント配線板１１０に実装される。なお、部品搭載パッド１０７は、保護層１０４、１０５と銅層１０６とにより構成されている。
また、他方の最外層に位置する層間樹脂絶縁層１１２ｂ上及びその表面に形成された導体回路１１４ａ上には、ソルダーレジスト層１２４ｂが形成されている。そして、ソルダーレジスト層１２４ｂに設けられた開口部の底部の導体回路１１４ａ上には、保護層１３２、１３１を介して、半田バンプ１２７ｂが形成されている。
【００７６】
また、図６に示すように、多層プリント配線板１１０でも、第一実施形態の多層プリント配線板１０と同様に、導体回路１１４、１１４ａは、無電解銅めっき膜１２２と電解銅めっき膜１２３とからなる。
ここで、導体回路のうち、表面が層間樹脂絶縁層に接している内層の導体回路１１４の表面の一部（導体回路１１４の側面、及び、導体回路１１４の上面（ビア導体１１７の底部と接する側の面）のうち、ビア導体１１７の底部と接する部分以外の部分）に、Ｓｎを含む金属層が形成されている。さらに、この金属層上にはシランカップリング剤からなる被膜が形成されている（図６では、金属層と被膜とを併せて導体回路被覆層１１５と示す）。
また、導体回路１１４には、ビア導体１１７が接続されており、このビア導体１１７の底部のの全体は、導体回路１１４を構成する電解銅めっき膜１２３と直接接続されている。即ち、導体回路１１４の上面のうち、ビア導体１１７の底部と接続される部分には、金属膜及び被膜が存在していないこととなる。
【００７７】
既に説明したように、導体回路１１４の表面の所定の部分にＳｎを含む金属層が形成され、さらに、この金属層上にシランカップリング剤からなる被膜が形成されていると、導体回路１１４と層間樹脂絶縁層１１２とが、金属層及び被膜を介して、強固に密着されることとなる。
【００７８】
次に、第二実施形態の多層プリント配線板の製造方法を工程順に説明する。
（１）まず、支持板１０１を用意し、この支持板の片面にシード層１０２を形成する（図７Ａ参照）。支持板１０１としては、銅板等を用いることができる。また、シード層１０２は、複数の異なる金属で構成される。例えば、支持板１０１の表面に、まず、クロム層１０２ａを形成し、このクロム層１０２ａ上に、銅層１０２ｂを形成し、シード層１０２とする。クロム層１０２ａ及び銅層１０２ｂの形成には、無電解めっき、スパッタリング、蒸着等の方法を用いることができる。なお、クロムに代えて、支持板１０１を構成する金属をエッチングするエッチング液によってエッチングされるが、エッチング速度が著しく遅い金属を使用してもよい。
【００７９】
（２）次に、上記シード層１０２上にめっきレジスト１０３を形成する（図７Ｂ参照）。
上記めっきレジストは、後工程において部品搭載パッドを形成しない部分に形成する。
上記めっきレジストを形成する方法は特に限定されず、例えば、感光性ドライフィルムを張り付けた後、露光現像処理を施すことにより形成することができる。
【００８０】
（３）上記めっきレジスト非形成部に、シード層側から順に、保護層１０４、１０５と、銅層１０６とからなる部品搭載用パッド１０７を、それぞれ電解めっきにより形成する（図７Ｃ参照）。
上記保護層は２層に限定されず、１層でもよいし、３層以上であってもよい。
上記保護層の材質としては、金、ニッケル、パラジウムや、これらの複合体等が挙げられる。
また、上記銅層や上記保護層は、電解めっき以外の方法、即ち、スパッタリングや蒸着等により形成してもよい。
【００８１】
（４）その後、シード層１０２上のめっきレジスト１０３を剥離する（図７Ｄ参照）。
上記めっきレジストの剥離は、例えば、アルカリ水溶液等を用いて行えばよい。
【００８２】
（５）次に、シード層１０２上に、層間樹脂絶縁層１１２ａを形成するとともに、この層間樹脂絶縁層１１２ａに、部品搭載用パッド１０７に到達する開口部１１６を形成する（図７Ｅ、図７Ｆ参照）。
上記層間樹脂絶縁層は、熱硬化性樹脂、感光性樹脂、熱硬化性樹脂の一部に感光性基が付与された樹脂や、これらと熱可塑性樹脂とを含む樹脂複合体等を用いて形成すればよい。
具体的には、まず、未硬化の樹脂をロールコータ、カーテンコータ等により塗布したり、樹脂フィルムを熱圧着したりすることにより樹脂層を形成する。その後、必要に応じて、硬化処理を施すとともに、レーザ処理や露光現像処理により上記開口部を形成することにより、開口部を有する層間樹脂絶縁層を形成する。
【００８３】
（６）次に、第一実施形態の多層プリント配線板の製造方法の（５）〜（９）の工程と同様にして、層間樹脂絶縁層１１２ａ上に導体回路１１４及び層間樹脂絶縁層上の導体回路１１４と部品搭載用パッド１０７とを接続するビア導体１１７を形成する（図８Ａ〜図８Ｄ参照）。
【００８４】
（７）次に、上記（６）の工程で形成した導体回路１１４及びビア導体１１７の表面に、第一実施形態の多層プリント配線板の製造方法の（２）及び（３）の工程と同様の方法を用いて、Ｓｎを含む金属層及びシランカップリング剤からなる被膜（両者を合せて導体回路被覆層１１５という）を形成する（図８Ｅ参照）。
【００８５】
（８）次に、必要に応じて、上記（５）〜（７）の工程を繰り返し行うことにより、層間樹脂絶縁層１１２と、導体回路１１４とを積層形成する（図９Ａ〜図９Ｅ参照）
なお、上記（５）〜（７）の工程を繰り返し行う場合、層間樹脂絶縁層を形成する際には、導体回路１１４に到達する開口部１１６を形成する。即ち、開口部１１６の底面に導体回路１１４が露出するように、Ｓｎを含む金属層の除去を行う。
上記金属層の除去は、過マンガン酸水溶液等を用いて行えばよい。
【００８６】
（９）次に、再度、上記（５）及び上記（６）の工程を行い、最外層の層間樹脂絶縁層１１２ａと導体回路１１４ａとを形成する（図１０Ａ参照）。
【００８７】
（１０）次に、エッチング処理により支持板１０１を除去する。その際、支持板を構成する銅のエッチングは、シード層１０２を構成するクロム層１０２ａで止まる。
【００８８】
次いで、上述したシード層１０２の除去を行う（図１０Ｂ参照）。
例えば、支持板１０１の表面に、クロム層１０２ａ、銅層１０２ｂの順番でシード層１０２が形成されている場合には、まず、クロム層１０２ａ、次いで銅層１０２ｂの順番で、シード層１０２の除去を行う。この場合、クロム層は、クロム層をエッチングするが銅層をエッチングしないエッチング液を用いて除去し、次に、シード層を構成する銅層をエッチングするエッチング液で銅層を除去する。
【００８９】
（１１）次に、基板（層間樹脂絶縁層と導体回路との積層体）の両面にそれぞれソルダーレジスト層１２４ａ、１２４ｂを形成し、さらに半田バンプ１２７ａ、１２７ｂを形成し、多層プリント配線板１１０を完成する（図１０Ｃ〜図１１Ｂ参照）。
具体的には、ロールコータ法等によりソルダーレジスト組成物１２４′を塗布し、レーザ処理、露光、現像処理等による開口処理を行い、硬化処理等を行うことにより、ソルダーレジスト層１２４ａ、１２４ｂを形成し、さらに、ソルダーレジスト層１２４ｂの開口部内に、保護層１３２、１３１を形成する。その後、ソルダーレジスト層の開口部分に半田バンプを形成する。
【００９０】
第二実施形態の多層プリント配線板及び多層プリント配線板の製造方法は、第一実施形態と同様な作用効果を有する。
また、第二実施形態の多層プリント配線板は、絶縁性基板を有さないため、多層プリント配線板の厚さを薄くするのに適している。
【００９１】
（その他の実施形態）
上述した実施形態では、導体回路の表面の一部に形成される金属層として、Ｓｎを含む金属層が採用されている。
しかしながら、本発明の実施形態の多層プリント配線板において、金属層の材質は、Ｓｎを含む金属層に限定されず、Ｓｎ、Ｎｉ、Ｚｎ、Ｃｏ、Ｔｉ、Ｐｄ、Ａｇ、Ｐｔ及びＡｕのうちの少なくとも１種の金属を含む金属層であればよい。
これらの金属は、Ｃｕよりも、カップリング剤との密着性に優れるからである。
ただし、これらのなかでは、Ｓｎを含む金属層が望ましい。
この理由は、既に説明したように、表面に水酸基を付着させやすく、カップリング剤との密着性に特に優れるからである。
【００９２】
また、上述した実施形態では、被膜を構成するカップリング剤として、シランカップリング剤が採用されている。
しかしながら、本発明の実施形態の多層プリント配線板において、カップリング剤は、シランカップリング剤に限定されず、例えば、アルミネート系カップリング剤、チタネート系カップリング剤、ジルコニウム系カップリング剤等であってもよい。
【００９３】
さらに、上記シランカップリング剤は、層間樹脂絶縁層の材質を考慮して選択すればよいが、例えば、上記層間樹脂絶縁層の材質として、エポキシ樹脂を含む樹脂組成物を用いる場合には、有機官能基として、アミノ基を有するシランカップリング剤を選択することが望ましい。この組合せでは、層間樹脂絶縁層とシランカップリング剤とが強固に結合しやすいからである。
【００９４】
上記層間樹脂絶縁層を熱硬化性樹脂を用いて形成する場合、上記熱硬化性樹脂としては、例えば、エポキシ樹脂、フェノール樹脂、ポリイミド樹脂、ポリエステル樹脂、ビスマレイミド樹脂、ポリオレフィン系樹脂、ポリフェニレンエーテル樹脂、ポリフェニレン樹脂、フッ素樹脂等が挙げられる。
上記層間樹脂絶縁層を感光性樹脂を用いて形成する場合、上記感光性樹脂としては、例えば、アクリル樹脂等が挙げられる。
【００９５】
また、上記層間樹脂絶縁層の開口部をレーザ処理により形成する場合、上記レーザ処理に使用するレーザとしては、例えば、炭酸ガスレーザ、紫外線レーザ、エキシマレーザ等が挙げられる。
【００９６】
第一実施形態の多層プリント配線板では、絶縁性基板の両面に形成される層間樹脂絶縁層の総数が同数であるが、絶縁性基板の両側で総数が異なっていてもよい。
【００９７】
また、上記金属層の形成方法としては、スパッタリングを用いても良い。
【符号の説明】
【００９８】
１０、１１０  多層プリント配線板
１１  絶縁性基板
１２、１１２、１１２ａ、１１２ｂ  層間樹脂絶縁層
１３、１０３  めっきレジスト
１４、１４ａ、１１４、１１４ａ  導体回路
１５、１１５  導体回路被覆層
１７、１１７  ビア導体
１９  スルーホール導体
２０  樹脂充填材層
２２、１２２  無電解銅めっき膜
２３、１２３  電解銅めっき膜
２４、１２４ａ、１２４ｂ  ソルダーレジスト層
２７、１２７ａ、１２７ｂ  半田バンプ
１０７  部品搭載用パッド
【図１】
2010038531.tif 000004
【図２】
2010038531.tif 000005
【図３】
2010038531.tif 000006
【図４】
2010038531.tif 000007
【図５】
2010038531.tif 000008
【図６】
2010038531.tif 000009
【図７】
2010038531.tif 000010
【図８】
2010038531.tif 000011
【図９】
2010038531.tif 000012
【図１０】
2010038531.tif 000013
【図１１】
2010038531.tif 000014
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
第１層間樹脂絶縁層と、
前記第１層間樹脂絶縁層上に形成されている第１導体回路と、
前記第１層間樹脂絶縁層と前記第１導体回路との上に形成され、前記第１導体回路に到達する開口部を有する第２層間樹脂絶縁層と、
前記第２層間樹脂絶縁層上に形成されている第２導体回路と、
前記開口部内に形成され、前記第１導体回路と前記第２導体回路とを接続するビア導体と
を備える多層プリント配線板であって、
前記第１導体回路の表面は平坦であり、
前記第１導体回路の表面に、Ｓｎ、Ｎｉ、Ｚｎ、Ｃｏ、Ｔｉ、Ｐｄ、Ａｇ、Ｐｔ及びＡｕのうちの少なくとも１種の金属を含む金属層が形成され、
前記金属層上に、カップリング剤からなる被膜が形成され、
前記ビア導体の底部の少なくとも一部が、前記第１導体回路と直接接続されている
ことを特徴とする多層プリント配線板。
【請求項２】
前記ビア導体の底部の全体が、前記第１導体回路と直接接続されている請求項１に記載の多層プリント配線板。
【請求項３】
前記第１導体回路は、前記第１層間樹脂絶縁層上に形成された無電解めっき膜と、前記無電解めっき膜上に形成された電解めっき膜とからなり、
前記ビア導体は、前記開口部の内壁面及び前記開口部の底面を構成する前記第１導体回路の表面に形成された無電解めっき膜と、前記無電解めっき膜上に形成された電解めっき膜とからなる請求項１又は２に記載の多層プリント配線板。
【請求項４】
前記第１導体回路を構成する電解めっき膜と、前記ビア導体を構成する無電解めっき膜とが、銅からなる請求項３に記載の多層プリント配線板。
【請求項５】
前記金属層を構成する金属として、その酸化物の等電点が５以下の金属を含む請求項１〜４のいずれかに記載の多層プリント配線板。
【請求項６】
前記金属層は、Ｓｎを含む金属層である請求項１〜５のいずれかに記載の多層プリント配線板。
【請求項７】
第１層間樹脂絶縁層を形成する工程と、
前記第１層間樹脂絶縁層上に平坦な表面を有する第１導体回路を形成する工程と、
前記第１導体回路の表面の少なくとも一部に、Ｓｎ、Ｎｉ、Ｚｎ、Ｃｏ、Ｔｉ、Ｐｄ、Ａｇ、Ｐｔ及びＡｕのうちの少なくとも１種の金属を含む金属層を形成する工程と、
前記金属層上に、カップリング剤からなる被膜を形成する工程と、
前記第１層間樹脂絶縁層と、前記平坦な表面を有する第１導体回路との上に、第２層間樹脂絶縁層を形成する工程と、
前記第２層間樹脂絶縁層を貫通する開口部を形成する工程と、
前記開口部から露出する前記金属層を除去する工程と、
前記第２層間樹脂絶縁層上に第２導体回路を形成する工程と、
前記開口部に、前記第１導体回路と前記第２導体回路とを接続するビア導体を形成する工程とを備える
ことを特徴とする多層プリント配線板の製造方法。
【請求項８】
前記開口部から露出する前記金属層を、過マンガン酸水溶液を用いて除去する請求項７に記載の多層プリント配線板の製造方法。
【請求項９】
前記開口部を形成することにより生じる樹脂残渣の除去と、前記開口部の下に位置する前記金属層の除去とを、同時に行う請求項７又は８に記載の多層プリント配線板の製造方法。
【請求項１０】
前記金属層を形成する工程において、前記第１導体回路の露出している面全体にＳｎめっきにより前記金属層を形成する請求項７〜９のいずれかに記載の多層プリント配線板の製造方法。
【請求項１１】
前記第２導体回路を形成する工程と前記ビア導体を形成する工程とを同時に行う請求項７〜１０のいずれかに記載の多層プリント配線板の製造方法。
【国際調査報告】
2010038531.tif 000015
2010038531.tif 000016
2010038531.tif 000017
2010038531.tif 000018